(57)【要約】【課題】真菌、細菌（酵母、芽胞菌、放線菌を含む）等の繁殖を防除し、防かび性、防菌性に優れ、その成形品に、ヌメリ等の汚れが付着した場合において、洗浄性、即ち、防汚性に優れた成形品、皮膜等を与える芳香族ビニル系樹脂組成物を提供する。【解決手段】本発明の組成物は、〔Ａ〕芳香族ビニル系樹脂を主成分とする熱可塑性樹脂（但し、下記〔Ｃ〕を除く。）と、〔Ｂ〕防かび剤と、〔Ｃ〕ポリエーテル鎖及びポリアミド鎖を有する重合体とを含有し、防かび剤〔Ｂ〕は、チアゾール基非含有ベンズイミダゾール系化合物と、有機ヨード系化合物、チアゾール系化合物及びハロアルキルチオ系化合物から選ばれた少なくとも１種とを含み、防かび剤〔Ｂ〕及び重合体〔Ｃ〕の含有量は、熱可塑性樹脂〔Ａ〕１００部に対して、０．０１〜１０部及び１〜５０部である。【選択図】なし【特許請求の範囲】
【請求項１】
〔Ａ〕芳香族ビニル系樹脂を主成分とする熱可塑性樹脂（但し、下記〔Ｃ〕を除く。）と、〔Ｂ〕防かび剤と、〔Ｃ〕ポリエーテル鎖及びポリアミド鎖を有する重合体とを含有する芳香族ビニル系樹脂組成物であって、
上記防かび剤〔Ｂ〕は、チアゾール基非含有ベンズイミダゾール系化合物と、有機ヨード系化合物、チアゾール系化合物及びハロアルキルチオ系化合物からなる群から選択される少なくとも１種とを含み、
上記防かび剤〔Ｂ〕及び上記重合体〔Ｃ〕の含有量は、上記熱可塑性樹脂〔Ａ〕１００質量部に対して、それぞれ、０．０１〜１０質量部及び１〜５０質量部であることを特徴とする芳香族ビニル系樹脂組成物。
【請求項２】
上記チアゾール基非含有ベンズイミダゾール系化合物の含有量、並びに、有機ヨード系化合物、チアゾール系化合物及びハロアルキルチオ系化合物からなる群から選択される少なくとも１種の含有量の合計、の割合が、両者の合計を１００質量％とした場合に、それぞれ、８０〜９９．９９質量％及び０．０１〜２０質量％である請求項１に記載の芳香族ビニル系樹脂組成物。
【請求項３】
上記防かび剤〔Ｂ〕が、チアゾール基非含有ベンズイミダゾール系化合物と、有機ヨード系化合物、チアゾール系化合物及びハロアルキルチオ系化合物からなる群から選択される少なくとも２種とを含む請求項１に記載の芳香族ビニル系樹脂組成物。
【請求項４】
上記チアゾール基非含有ベンズイミダゾール系化合物の含有量、並びに、有機ヨード系化合物、チアゾール系化合物及びハロアルキルチオ系化合物からなる群から選択される少なくとも２種の含有量の合計、の割合が、両者の合計を１００質量％とした場合に、それぞれ、８０〜９９．９９質量％及び０．０１〜２０質量％である請求項３に記載の芳香族ビニル系樹脂組成物。
【請求項５】
上記チアゾール基非含有ベンズイミダゾール系化合物が、ベンズイミダゾールカルバミン酸誘導体である請求項１〜４のいずれか１項に記載の芳香族ビニル系樹脂組成物。
【請求項６】
上記重合体〔Ｃ〕が、両末端にカルボキシル基を有するポリアミドと、ビスフェノール類のポリオキシアルキレンエーテル及び／又はポリアルキレングリコールとから誘導されるポリエーテルエステルアミドである請求項１〜５のいずれか１項に記載の芳香族ビニル系樹脂組成物。
【請求項７】
請求項１〜６のいずれか１項に記載の芳香族ビニル系樹脂組成物を成形してなる成形品。
【発明の詳細な説明】
【技術分野】
【０００１】
本発明は、真菌、細菌等に対する防かび性、防菌性、防汚性等に優れた成形品を与える芳香族ビニル系樹脂組成物に関する。更に詳しくは、本発明は、その成形品に、ヌメリ等の汚れが付着した場合において、洗浄性に優れる芳香族ビニル系樹脂組成物に関する。
【背景技術】
【０００２】
従来、清潔、快適且つ健康な環境を得る目的で、あるいは、資源及び製品の微生物、細菌等による劣化を抑制する目的で、防菌剤、防かび剤等を含む、成形品、皮膜、これらの形成材料等が広く用いられている。
例えば、ＡＢＳ樹脂等の芳香族ビニル系樹脂を含む熱可塑性樹脂組成物は、様々な成形品の形成材料として用いられている。しかしながら、芳香族ビニル系樹脂及び防かび剤を含む熱可塑性樹脂組成物には、防かび性が十分に発揮されない場合があった。
そこで、特許文献１には、スチレン系樹脂と、ポリアミド系エラストマー、ポリエステル系エラストマー、ポリアルキレンオキサイド及び少なくとも１種の官能基を有する分子量３００〜１０，０００の化合物もしくは重合体の中から選ばれた少なくとも１種と、有機系防かび剤とを含有する防かび性樹脂組成物が開示されている。
また、特許文献２には、樹脂に配合する生物抵抗性を有する薬剤が、ニトリル系化合物、ピリジン系化合物、ハロアルキルチオ系化合物、有機ヨード系化合物、チアゾール系化合物及びベンズイミダゾール系化合物からなる群より選択される少なくとも４種の化合物であり、且つ、薬剤の含有量が、成形品を構成する全成分に対して０．０５〜３０重量％の範囲である生物抵抗性成形品が開示されている。
【先行技術文献】
【特許文献】
【０００３】
【特許文献１】特開平７−２５８５０６号
【特許文献２】特開平９−１５７１１１号
【発明の概要】
【発明が解決しようとする課題】
【０００４】
樹脂成形品の表面における汚れは、物理的な汚れ、自然発生的な汚れ等、様々であり、浴室、台所、トイレ、洗面所等において、洗浄水、排水、汚水等に接する場所に用いられる水回り部材、空調機、加湿機、空気清浄機等における多湿条件下にある構成部材等に付着しているかび等は、ヌメリ等を生じている場合がある。
防かび性及び／又は防菌性を有する樹脂組成物は、広く知られているものの、成形品とした場合に、経時とともに、防かび剤がブリードアウトする等により、性能が低下するといった問題があった。そして、上記のように、成形品にヌメリ等の汚れが付着した場合において、洗浄性が不十分又は経時とともに低下するといった問題があった。
本発明の目的は、真菌、細菌（酵母、芽胞菌、放線菌を含む）等の繁殖を防除し、防かび性、防菌性に優れ、その成形品に、ヌメリ等の汚れが付着した場合において、洗浄性、即ち、防汚性に優れた成形品、皮膜等を与える芳香族ビニル系樹脂組成物を提供することにある。
【課題を解決するための手段】
【０００５】
本発明者らは、上記課題を解決すべく、鋭意検討の結果、芳香族ビニル系樹脂を主成分とする熱可塑性樹脂に、特定の成分を含む防かび剤と、適度な親水性を付与する特定の重合体とを、特定量配合した組成物が、防かび性、防菌性及び防汚性（洗浄性）に優れた成形品等を与えることを見出し、本発明を完成するに至った。
即ち、本発明は、以下に示される。
１．〔Ａ〕芳香族ビニル系樹脂を主成分とする熱可塑性樹脂（但し、下記〔Ｃ〕を除く。）と、〔Ｂ〕防かび剤と、〔Ｃ〕ポリエーテル鎖及びポリアミド鎖を有する重合体とを含有する芳香族ビニル系樹脂組成物であって、
上記防かび剤〔Ｂ〕は、チアゾール基非含有ベンズイミダゾール系化合物と、有機ヨード系化合物、チアゾール系化合物及びハロアルキルチオ系化合物からなる群から選択される少なくとも１種とを含み、
上記防かび剤〔Ｂ〕及び上記重合体〔Ｃ〕の含有量は、上記熱可塑性樹脂〔Ａ〕１００質量部に対して、それぞれ、０．０１〜１０質量部及び１〜５０質量部であることを特徴とする芳香族ビニル系樹脂組成物。
２．上記チアゾール基非含有ベンズイミダゾール系化合物の含有量、並びに、有機ヨード系化合物、チアゾール系化合物及びハロアルキルチオ系化合物からなる群から選択される少なくとも１種の含有量の合計、の割合が、両者の合計を１００質量％とした場合に、それぞれ、８０〜９９．９９質量％及び０．０１〜２０質量％である上記１に記載の芳香族ビニル系樹脂組成物。
３．上記防かび剤〔Ｂ〕が、チアゾール基非含有ベンズイミダゾール系化合物と、有機ヨード系化合物、チアゾール系化合物及びハロアルキルチオ系化合物からなる群から選択される少なくとも２種とを含む上記１に記載の芳香族ビニル系樹脂組成物。
４．上記チアゾール基非含有ベンズイミダゾール系化合物の含有量、並びに、有機ヨード系化合物、チアゾール系化合物及びハロアルキルチオ系化合物からなる群から選択される少なくとも２種の含有量の合計、の割合が、両者の合計を１００質量％とした場合に、それぞれ、８０〜９９．９９質量％及び０．０１〜２０質量％である上記３に記載の芳香族ビニル系樹脂組成物。
５．上記チアゾール基非含有ベンズイミダゾール系化合物が、ベンズイミダゾールカルバミン酸誘導体である上記１〜４のいずれか１項に記載の芳香族ビニル系樹脂組成物。
６．上記重合体〔Ｃ〕が、両末端にカルボキシル基を有するポリアミドと、ビスフェノール類のポリオキシアルキレンエーテル及び／又はポリアルキレングリコールとから誘導されるポリエーテルエステルアミドである上記１〜５のいずれか１項に記載の芳香族ビニル系樹脂組成物。
７．上記１〜６のいずれか１項に記載の芳香族ビニル系樹脂組成物を成形してなる成形品。
【発明の効果】
【０００６】
本発明の芳香族ビニル系樹脂組成物によれば、真菌、細菌（酵母、芽胞菌、放線菌を含む）等の繁殖を防除し、更に、防かび性、防菌性及び防汚性に優れ、これらの効果の持続性に優れる成形品（中実体、発泡体を含む）等を得ることができる。特に、浴室、台所、トイレ、洗面所等において、洗浄水、排水、汚水等に接する場所に用いられる水回り部材、空調機、加湿機、空気清浄機等における多湿条件下にある構成部材等とした場合に、これらに付着しているヌメリ等を容易に洗浄することができる。また、本発明の芳香族ビニル系樹脂組成物を用いて得られる成形品は、防かび剤のブリードアウトが発生しにくいので、上記効果の低下、並びに、表面外観性の低下を招くことがない。従って、本発明の芳香族ビニル系樹脂組成物を用いて製造された成形品、皮膜等は、防かび性、防菌性及び防汚性（洗浄性）が求められる用途に好適である。成形品としては、例えば、浴室用品、台所用品、空調機、加湿機、空気清浄機等において、その表面にヌメリが発生しやすい水回り部材として好適である。
【発明を実施するための形態】
【０００７】
以下、本発明を詳しく説明する。本明細書において、「（共）重合」とは、単独重合及び共重合を意味する。また、「（メタ）アクリル」とは、アクリル及びメタクリルを意味し、「（メタ）アクリレート」とは、アクリレート及びメタクリレートを意味する。
【０００８】
本発明の芳香族ビニル系樹脂組成物は、熱可塑性樹脂〔Ａ〕（但し、下記〔Ｃ〕を除く。）と、〔Ｂ〕防かび剤と、〔Ｃ〕ポリエーテル鎖及びポリアミド鎖を有する重合体とを含有する組成物であって、上記防かび剤〔Ｂ〕は、チアゾール基非含有ベンズイミダゾール系化合物と、有機ヨード系化合物、チアゾール系化合物及びハロアルキルチオ系化合物からなる群から選択される少なくとも１種とを含み、上記防かび剤〔Ｂ〕及び上記重合体〔Ｃ〕の含有量は、上記熱可塑性樹脂〔Ａ〕１００質量部に対して、それぞれ、０．０１〜１０質量部及び１〜５０質量部であることを特徴とする。
【０００９】
上記熱可塑性樹脂〔Ａ〕は、芳香族ビニル系樹脂を主成分とするものであり、芳香族ビニル系樹脂のみからなる熱可塑性樹脂であってよいし、芳香族ビニル系樹脂と、芳香族ビニル系樹脂以外の他の熱可塑性樹脂との組み合わせ（アロイ樹脂等）であってもよい。後者の場合、芳香族ビニル系樹脂の含有量は、成形加工性、機械的物性等の観点から、上記熱可塑性樹脂〔Ａ〕を１００質量％とした場合に、好ましくは３０〜９９質量％、より好ましくは４０〜９７質量％、更に好ましくは５０〜９５質量％である。
【００１０】
芳香族ビニル系樹脂としては、芳香族ビニル化合物に由来する構造単位を含む樹脂であれば、特に限定されず、例えば、ＡＢＳ樹脂、ＡＳＡ樹脂、ＡＥＳ樹脂等の芳香族ビニル系ゴム強化樹脂；ポリスチレン、アクリロニトリル・スチレン共重合体、スチレン・無水マレイン酸共重合体、スチレン・（メタ）アクリル酸エステル共重合体等の芳香族ビニル系（共）重合体等が挙げられる。これらは、単独で用いてよいし、２種以上を組み合わせて用いてもよい。また、上記芳香族ビニル系樹脂としては、芳香族ビニル系ゴム強化樹脂が好ましい。
【００１１】
上記芳香族ビニル系ゴム強化樹脂は、ゴム質重合体（以下、「ゴム質重合体（ａ１）」という。）の存在下に、芳香族ビニル化合物を含むビニル系単量体（ａ２）を重合して得られたゴム強化ビニル系樹脂（以下、「ゴム強化ビニル系樹脂（Ａ１）」という。）、又は、このゴム強化ビニル系樹脂（Ａ１）と、芳香族ビニル化合物を含むビニル系単量体に由来する構造単位を含む（共）重合体（以下、「（共）重合体（Ａ２）」という。）との組み合わせ（混合物）である。
【００１２】
上記ゴム質重合体（ａ１）は、室温でゴム質であれば、単独重合体であってもよいし、共重合体であってもよいが、ジエン系重合体（ジエン系ゴム質重合体）及び非ジエン系重合体（非ジエン系ゴム質重合体）が好ましい。更に、上記ゴム質重合体（ａ１）は、架橋重合体であってもよいし、非架橋重合体であってもよい。これらは、１種単独であるいは２種以上を組み合わせて用いることができる。
【００１３】
上記ジエン系重合体としては、ポリブタジエン、ポリイソプレン、ポリクロロプレン等の単独重合体；スチレン・ブタジエン共重合体、スチレン・ブタジエン・スチレン共重合体、アクリロニトリル・ブタジエン共重合体、アクリロニトリル・スチレン・ブタジエン共重合体等のスチレン・ブタジエン系共重合体ゴム；スチレン・イソプレン共重合体、スチレン・イソプレン・スチレン共重合体、アクリロニトリル・スチレン・イソプレン共重合体等のスチレン・イソプレン系共重合体ゴム；天然ゴム等が挙げられる。これらの共重合体は、ブロック共重合体でもよいし、ランダム共重合体でもよい。また、これらの共重合体は水素添加（但し、水素添加率は５０％未満。）されたものであってもよい。上記ジエン系重合体は、１種単独であるいは２種以上を組み合わせて用いることができる。
【００１４】
また、上記非ジエン系重合体としては、エチレン単位と、炭素数３以上のα−オレフィンからなる単位を含むエチレン・α−オレフィン系共重合体ゴム；ウレタン系ゴム；アクリル系ゴム；シリコーンゴム；シリコーン・アクリル系ＩＰＮゴム；共役ジエン系化合物よりなる単位を含む（共）重合体を水素添加してなる重合体等が挙げられる。これらの共重合体は、ブロック共重合体であってもよいし、ランダム共重合体であってもよい。また、これらの共重合体は水素添加（但し、水素添加率は５０％以上。）されたものであってもよい。上記非ジエン系重合体は、１種単独であるいは２種以上を組み合わせて用いることができる。
【００１５】
上記ゴム質重合体（ａ１）として、ジエン系重合体を用いた場合に得られるゴム強化ビニル系樹脂（Ａ１）を含む樹脂は、一般に、「ＡＢＳ樹脂」といわれている。また、上記ゴム質重合体（ａ）として、エチレン・α−オレフィン共重合体及び／又はエチレン・α−オレフィン・非共役ジエン共重合体を用いた場合に得られるゴム強化ビニル系樹脂（Ａ１）を含む樹脂は、一般に、「ＡＥＳ樹脂」といわれている。更に、上記ゴム質重合体（ａ）として、アクリル系ゴムを用いた場合に得られるゴム強化ビニル系樹脂（Ａ１）を含む樹脂は、一般に、「ＡＳＡ樹脂」といわれている。
【００１６】
上記ゴム強化ビニル系樹脂（Ａ１）の形成に用いられるビニル系単量体（ａ２）は、芳香族ビニル化合物のみでもよいし、この芳香族ビニル化合物と、例えば、シアン化ビニル化合物、（メタ）アクリル酸エステル化合物、マレイミド系化合物、酸無水物等の、芳香族ビニル化合物と共重合可能な化合物とを組み合わせて用いることができる。
従って、上記ビニル系単量体（ａ２）としては、芳香族ビニル化合物の１種以上、あるいは、芳香族ビニル化合物の１種以上と、該芳香族ビニル化合物と共重合可能な化合物の１種以上とを組み合わせた単量体を用いることができる。
【００１７】
上記芳香族ビニル化合物としては、少なくとも１つのビニル結合と、少なくとも１つの芳香族環とを有する化合物であれば、特に限定されることなく用いることができる。その例としては、スチレン、α−メチルスチレン、ｏ−メチルスチレン、ｐ−メチルスチレン、ビニルトルエン、β−メチルスチレン、エチルスチレン、ｐ−ｔｅｒｔ−ブチルスチレン、ビニルキシレン、ビニルナフタレン、モノクロロスチレン、ジクロロスチレン、モノブロモスチレン、ジブロモスチレン、フルオロスチレン等が挙げられる。これらは、１種単独であるいは２種以上を組み合わせて用いることができる。また、これらのうち、スチレン及びα−メチルスチレンが好ましい。
【００１８】
上記シアン化ビニル化合物としては、アクリロニトリル、メタクリロニトリル等が挙げられる。これらのうち、アクリロニトリルが好ましい。また、これらは、１種単独であるいは２種以上を組み合わせて用いることができる。
上記（メタ）アクリル酸エステル化合物としては、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｔｅｒｔ−ブチル、アクリル酸メチル、アクリル酸エチル、アクリル酸ｎ−プロピル、アクリル酸イソプロピル、アクリル酸ｎ−ブチル、アクリル酸イソブチル、アクリル酸ｔｅｒｔ−ブチル等が挙げられる。これらは、１種単独であるいは２種以上を組み合わせて用いることができる。
【００１９】
上記マレイミド系化合物としては、マレイミド、Ｎ−メチルマレイミド、Ｎ−ブチルマレイミド、Ｎ−フェニルマレイミド、Ｎ−（２−メチルフェニル）マレイミド、Ｎ−（４−ヒドロキシフェニル）マレイミド、Ｎ−シクロヘキシルマレイミド等が挙げられる。これらは、１種単独であるいは２種以上を組み合わせて用いることができる。尚、マレイミド系化合物からなる単位を導入する他の方法としては、例えば、無水マレイン酸を共重合し、その後イミド化する方法でもよい。
上記酸無水物としては、無水マレイン酸、無水イタコン酸、無水シトラコン酸等が挙げられる。これらは、１種単独であるいは２種以上を組み合わせて用いることができる。
【００２０】
また、上記化合物以外に、必要に応じて、ヒドロキシル基、アミノ基、エポキシ基、アミド基、カルボキシル基、オキサゾリン基等の官能基を有するビニル系化合物を用いることができる。例えば、メタクリル酸２−ヒドロキシエチル、アクリル酸２−ヒドロキシエチル、ヒドロキシスチレン、メタクリル酸Ｎ，Ｎ−ジメチルアミノメチル、アクリル酸Ｎ，Ｎ−ジメチルアミノメチル、Ｎ，Ｎ−ジエチル−ｐ−アミノメチルスチレン、メタクリル酸グリシジル、アクリル酸グリシジル、メタクリル酸３，４−オキシシクロヘキシル、アクリル酸３，４−オキシシクロヘキシル、ビニルグリシジルエーテル、メタリルグリシジルエーテル、アリルグリシジルエーテル、メタクリルアミド、アクリルアミド、メタクリル酸、アクリル酸、ビニルオキサゾリン等が挙げられる。これらは、１種単独であるいは２種以上を組み合わせて用いることができる。
【００２１】
本発明において、上記ビニル系単量体（ａ２）は、芳香族ビニル化合物及びシアン化ビニル化合物を含むことが好ましく、その合計使用量は、成形加工性、耐薬品性、寸法安定性、成形外観性等の観点から、ビニル系単量体（ａ２）全量に対し、好ましくは７０〜１００質量％、より好ましくは８０〜１００質量％である。また、芳香族ビニル化合物及びシアン化ビニル化合物の使用比率は、成形加工性、耐薬品性、寸法安定性、成形外観性等の観点から、これらの合計を１００質量％とした場合、それぞれ、好ましくは５〜９５質量％及び５〜９５質量％、より好ましくは５０〜９５質量％及び５〜５０質量％、更に好ましくは６０〜９５質量％及び５〜４０質量％である。
【００２２】
上記ゴム強化ビニル系樹脂（Ａ１）として、好ましい樹脂は、下記（１）〜（３）に例示される。
（１）ゴム質重合体（ａ１）の存在下に、芳香族ビニル化合物及びシアン化ビニル化合物からなるビニル系単量体（ａ２）を重合して得られたゴム強化ビニル系樹脂
（２）ゴム質重合体（ａ１）の存在下に、芳香族ビニル化合物、シアン化ビニル化合物及び（メタ）アクリル酸エステル化合物からなるビニル系単量体（ａ２）を重合して得られたゴム強化ビニル系樹脂
（３）ゴム質重合体（ａ１）の存在下に、芳香族ビニル化合物、シアン化ビニル化合物及びマレイミド系化合物からなるビニル系単量体（ａ２）を重合して得られたゴム強化ビニル系樹脂
【００２３】
上記ゴム強化ビニル系樹脂（Ａ１）は、ゴム質重合体（ａ１）の存在下に、ビニル系単量体（ａ２）を重合することにより製造することができる。重合方法としては、乳化重合、懸濁重合、溶液重合、塊状重合、又は、これらを組み合わせた重合法とすることができる。
【００２４】
尚、上記ゴム強化ビニル系樹脂（Ａ１）の製造の際には、ゴム質重合体（ａ１）及びビニル系単量体（ａ２）は、反応系において、上記ゴム質重合体（ａ１）全量の存在下に、上記ビニル系単量体（ａ２）を一括添加して重合を開始してよいし、分割して又は連続的に添加しながら重合を行ってもよい。また、上記ゴム質重合体（ａ１）の一部存在下、又は、非存在下に、上記ビニル系単量体（ａ２）を一括添加して重合を開始してよいし、分割して又は連続的に添加してもよい。このとき、上記ゴム質重合体（ａ１）の残部は、反応の途中で、一括して、分割して又は連続的に添加してもよい。
【００２５】
乳化重合によりゴム強化ビニル系樹脂（Ａ１）を製造する場合には、重合開始剤、連鎖移動剤（分子量調節剤）、乳化剤、水等が用いられる。
【００２６】
上記重合開始剤としては、クメンハイドロパーオキサイド、ジイソプロピルベンゼンハイドロパーオキサイド、パラメンタンハイドロパーオキサイド等の有機過酸化物と、含糖ピロリン酸処方、スルホキシレート処方等の還元剤とを組み合わせたレドックス系開始剤；過硫酸カリウム等の過硫酸塩；ベンゾイルパーオキサイド（ＢＰＯ）、ラウロイルパーオキサイド、ｔｅｒｔ−ブチルパーオキシラウレイト、ｔｅｒｔ−ブチルパーオキシモノカーボネート等の過酸化物等が挙げられる。これらは、１種単独であるいは２種以上を組み合わせて用いることができる。また、上記重合開始剤の使用量は、上記ビニル系単量体（ａ２）全量に対し、通常、０．１〜１．５質量％である。
尚、上記重合開始剤は、反応系に一括して、又は、連続的に添加することができる。
【００２７】
上記連鎖移動剤としては、オクチルメルカプタン、ｎ−ドデシルメルカプタン、ｔｅｒｔ−ドデシルメルカプタン、ｎ−ヘキシルメルカプタン、ｎ−ヘキサデシルメルカプタン、ｎ−テトラデシルメルカプタン、ｔｅｒｔ−テトラデシルメルカプタン等のメルカプタン類；ターピノーレン類、α−メチルスチレンのダイマー等が挙げられる。これらは、１種単独であるいは２種以上を組み合わせて用いることができる。上記連鎖移動剤の使用量は、上記ビニル系単量体（ａ２）全量に対し、通常、０．０５〜２．０質量％である。
尚、上記連鎖移動剤は、反応系に一括して、又は、連続的に添加することができる。
【００２８】
上記乳化剤としては、アニオン系界面活性剤及びノニオン系界面活性剤が挙げられる。アニオン系界面活性剤としては、高級アルコールの硫酸エステル；ドデシルベンゼンスルホン酸ナトリウム等のアルキルベンゼンスルホン酸塩；ラウリル硫酸ナトリウム等の脂肪族スルホン酸塩；高級脂肪族カルボン酸塩、脂肪族リン酸塩等が挙げられる。また、ノニオン系界面活性剤としては、ポリエチレングリコールのアルキルエステル型化合物、アルキルエーテル型化合物等が挙げられる。これらは、１種単独であるいは２種以上を組み合わせて用いることができる。上記乳化剤の使用量は、上記ビニル系単量体（ａ２）全量に対し、通常、０．３〜５．０質量％である。
【００２９】
乳化重合は、ビニル系単量体（ａ２）、重合開始剤等の種類に応じ、公知の条件で行うことができる。この乳化重合により得られたラテックスは、通常、凝固剤により凝固させ、重合体成分を粉末状とし、その後、これを水洗、乾燥することによって精製される。この凝固剤としては、塩化カルシウム、硫酸マグネシウム、塩化マグネシウム、塩化ナトリウム等の無機塩；硫酸、塩酸等の無機酸；酢酸、乳酸等の有機酸等が用いられる。
尚、上記芳香族ビニル系樹脂に、ゴム強化芳香族ビニル系樹脂を２種以上含有させる場合には、各ラテックスから樹脂を単離した後、混合してもよいが、他の方法として、各樹脂をそれぞれ含むラテックスの混合物を凝固する等の方法がある。
【００３０】
溶液重合、塊状重合及び塊状−懸濁重合によるゴム強化芳香族ビニル系樹脂の製造方法は、公知の方法を適用することができる。
【００３１】
上記ゴム強化ビニル系樹脂（Ａ１）のグラフト率は、成形加工性並びに得られる成形品の表面外観性及び耐衝撃性の観点から、好ましくは３０〜１５０質量％、より好ましくは５０〜１２０質量％である。上記ゴム強化ビニル系樹脂（Ａ１）のグラフト率が小さすぎると、本発明の芳香族ビニル系樹脂組成物及びそれを含む成形品の表面外観性及び耐衝撃性が低下することがある。また、グラフト率が大きすぎると、成形加工性が劣る。
ここで、グラフト率とは、上記ゴム強化ビニル系樹脂（Ａ１）１グラム中のゴム成分をｘグラム、上記ゴム強化ビニル系樹脂（Ａ１）１グラムをアセトン（但し、ゴム質重合体（ａ１）がアクリル系ゴムである場合には、アセトニトリルを使用。）に溶解させた際の不溶分をｙグラムとしたときに、次式により求められる値である。
グラフト率（質量％）＝｛（ｙ−ｘ）／ｘ｝×１００
【００３２】
また、上記ゴム強化ビニル系樹脂（Ａ１）のアセトン（但し、ゴム質重合体（ａ１）がアクリル系ゴムである場合には、アセトニトリルを使用。）による可溶成分の極限粘度［η］（メチルエチルケトン中、３０℃で測定）は、好ましくは０．２〜１ｄｌ／ｇ、より好ましくは０．３〜０．８ｄｌ／ｇである。この範囲とすることにより、本発明の芳香族ビニル系樹脂組成物の成形加工性に優れ、得られる成形品の耐衝撃性にも優れる。
尚、上記グラフト率及び極限粘度［η］は、上記ゴム強化ビニル系樹脂（Ａ１）を製造するときの、重合開始剤、連鎖移動剤、乳化剤、溶剤等の種類や量、更には重合時間、重合温度等を調整することにより、容易に制御することができる。
【００３３】
尚、前述のように、上記芳香族ビニル系樹脂が芳香族ビニル系ゴム強化樹脂である場合には、この芳香族ビニル系ゴム強化樹脂が、ゴム強化ビニル系樹脂（Ａ１）のみであってもよく、ゴム強化ビニル系樹脂（Ａ１）と、芳香族ビニル化合物を含むビニル系単量体に由来する構造単位を含む（共）重合体（Ａ２）との組み合わせであってもよい。この（共）重合体（Ａ２）を形成するビニル系単量体としては、芳香族ビニル化合物を含み、更に、シアン化ビニル化合物、（メタ）アクリル酸エステル化合物、マレイミド系化合物、酸無水物及び官能基を有する化合物から選ばれる１種以上を併用することができる。従って、上記（共）重合体（Ａ２）は、上記ゴム強化ビニル系樹脂（Ａ１）の形成に用いたビニル系単量体（ａ２）と全く同じ組成の成分を重合して得られる重合体であってもよいし、異なる組成で同じ種類の単量体を重合して得られる重合体であってもよいし、更には、異なる種類の単量体を重合して得られる重合体であってもよい。これらの各重合体が２種以上含まれるものであってもよい。
【００３４】
上記（共）重合体（Ａ２）としては、下記（４）〜（８）に例示される。尚、各単量体は、上記ゴム強化ビニル系樹脂（Ａ１）の形成に用いられる化合物を適用でき、好ましい化合物も同様である。
（４）芳香族ビニル化合物のみを重合して得られた（共）重合体の１種以上。
（５）芳香族ビニル化合物及びシアン化ビニル化合物を重合して得られた共重合体の１種以上。
（６）芳香族ビニル化合物及び（メタ）アクリル酸エステル化合物を重合して得られた共重合体の１種以上。
（７）芳香族ビニル化合物、シアン化ビニル化合物及び他の化合物を重合して得られた共重合体の１種以上。
（８）芳香族ビニル化合物と、シアン化ビニル化合物を除く他の化合物とを重合して得られた共重合体の１種以上。
これらは、単独で用いてよいし、２種以上を組み合わせて用いてもよい。
【００３５】
従って、上記（共）重合体（Ａ２）の具体例としては、ポリスチレン、アクリロニトリル・スチレン共重合体、アクリロニトリル・α−メチルスチレン共重合体、スチレン・メタクリル酸メチル共重合体、アクリロニトリル・スチレン・メタクリル酸メチル共重合体、アクリロニトリル・スチレン・Ｎ−フェニルマレイミド共重合体等が挙げられる。
【００３６】
上記（共）重合体（Ａ２）の極限粘度［η］（メチルエチルケトン中、３０℃で測定）は、好ましくは０．２〜０．８ｄｌ／ｇである。極限粘度［η］が上記範囲内であると、成形加工性及び耐衝撃性の物性バランスに優れる。尚、この（共）重合体（Ａ２）の極限粘度［η］は、上記ゴム強化ビニル系樹脂（Ａ１）の場合と同様、製造条件を調整することにより制御することができる。
【００３７】
上記芳香族ビニル系ゴム強化樹脂のアセトン（但し、ゴム質重合体（ａ１）がアクリル系ゴムである場合には、アセトニトリルを使用。）による可溶成分の極限粘度［η］（メチルエチルケトン中、３０℃で測定）は、好ましくは０．２〜０．８ｄｌ／ｇである。極限粘度［η］が上記範囲内であると、成形加工性と耐衝撃性との物性バランスに優れる。
【００３８】
ここで、上記芳香族ビニル系ゴム強化樹脂が、ゴム強化ビニル系樹脂（Ａ１）のみからなる場合、及び、ゴム強化ビニル系樹脂（Ａ１）と、ビニル系単量体の重合によって得られた（共）重合体（Ａ２）とからなる場合のいずれにおいても、本発明の芳香族ビニル系樹脂組成物中のゴム質重合体（ａ１）の含有量は、好ましくは５〜３０質量％である。上記ゴム質重合体（ａ１）の含有量が上記範囲にあると、本発明の芳香族ビニル系樹脂組成物及びそれを含む成形品の耐衝撃性、表面外観性、剛性、耐熱性等に優れる。
【００３９】
本発明に係る熱可塑性樹脂〔Ａ〕としては、上記のように、芳香族ビニル系樹脂と、他の熱可塑性樹脂との組み合わせであってもよい。
他の熱可塑性樹脂としては、ポリエステル系樹脂；オレフィン系樹脂；ポリカーボネート樹脂；ポリアミド系樹脂；ポリアリレート樹脂；ポリアセタール樹脂；ポリ塩化ビニル、エチレン・塩化ビニル重合体、ポリ塩化ビニリデン等の塩化ビニル系樹脂；ポリメタクリル酸メチル（ＰＭＭＡ）等の（メタ）アクリル酸エステルの１種以上を用いた（共）重合体等のアクリル系樹脂；ポリフェニレンエーテル；ポリフェニレンサルファイド；ポリテトラフルオロエチレン、ポリフッ化ビニリデン等のフッ素樹脂；ポリイミド、ポリアミドイミド、ポリエーテルイミド等のイミド系樹脂；ポリエーテルケトン、ポリエーテルエーテルケトン等のケトン系樹脂；ポリスルホン、ポリエーテルスルホン等のスルホン系樹脂；ウレタン系樹脂；ポリ酢酸ビニル；ポリエチレンオキシド；ポリビニルアルコール；ポリビニルエーテル；ポリビニルブチラール；フェノキシ樹脂；感光性樹脂；液晶ポリマー；生分解性プラスチック等が挙げられる。これらは、１種単独であるいは２種以上を組み合わせて用いることができる。
上記の熱可塑性樹脂のうち、芳香族ビニル系ゴム強化樹脂とアロイ樹脂を形成する、ポリエステル系樹脂、オレフィン系樹脂、ポリカーボネート樹脂及びポリアミド系樹脂が好ましい。
【００４０】
上記ポリエステル系樹脂は、分子の主鎖中にエステル結合を有する樹脂であれば、特に限定されず、飽和ポリエステル樹脂であってよいし、不飽和ポリエステル樹脂であってもよい。これらのうち、飽和ポリエステル樹脂が好ましい。また、単独重合ポリエステルであってよいし、共重合ポリエステルであってもよい。更に、結晶性樹脂であってよいし、非晶性樹脂であってもよい。
【００４１】
上記ポリエステル系樹脂としては、ポリエチレンテレフタレート（ＰＥＴ）、ポリプロピレンテレフタレート（ＰＰＴ）、ポリブチレンテレフタレート（ＰＢＴ）、ポリヘキサメチレンテレフタレート、ポリシクロヘキサン−１，４−ジメチルテレフタレート、ポリネオペンチルテレフタレート等のポリアルキレンテレフタレート、ポリエチレンイソフタレート、ポリエチレンナフタレート、ポリブチレンナフタレート、ポリヘキサメチレンナフタレート等のポリアルキレンナフタレート等の単独重合ポリエステル、アルキレンテレフタレート単位及び／又はアルキレンナフタレート単位を主として含有する共重合ポリエステル、液晶ポリエステル等が挙げられる。これらのうち、ポリブチレンテレフタレートが好ましい。また、これらは、１種単独であるいは２種以上を組み合わせて用いることができる。
【００４２】
上記オレフィン系樹脂は、炭素数が２以上のα−オレフィンからなる単量体単位を含む重合体であれば、特に限定されない。好ましいオレフィン系樹脂は、炭素数２〜１０のα−オレフィンからなる単量体単位を含む重合体である。従って、炭素数２〜１０のα−オレフィンからなる単量体単位の１種以上を主として含む（共）重合体；炭素数２〜１０のα−オレフィンからなる単量体単位の１種以上と、このα−オレフィンと共重合可能な化合物からなる単量体単位の１種以上とを主として含む共重合体等が挙げられる。これらは、１種単独であるいは２種以上を組み合わせて用いることができる。
【００４３】
上記オレフィン系樹脂としては、ポリエチレン、ポリプロピレン、エチレン・プロピレン共重合体、ポリブテン−１、エチレン・ブテン−１共重合体等が挙げられる。これらのうち、ポリエチレン、ポリプロピレン、プロピレン・エチレン共重合体が好ましく、プロピレン単位を、全単量体単位に対して、５０質量％以上含む重合体、即ち、ポリプロピレン、エチレン・プロピレン共重合体がより好ましい。尚、上記エチレン・プロピレン共重合体としては、ランダム共重合体、ブロック共重合体等があるが、ランダム共重合体が特に好ましい。
【００４４】
上記オレフィン系樹脂は、結晶性であってよいし、非晶性であってもよい。好ましくは、室温下、Ｘ線回折により、２０％以上の結晶化度を有するものである。
上記オレフィン系樹脂の融点（ＪＩＳ  Ｋ７１２１に準拠）は、好ましくは４０℃以上である。
また、上記オレフィン系樹脂の分子量は特に限定されないが、成形性の観点から、メルトフローレート（ＪＩＳ  Ｋ７２１０に準拠。）は、好ましくは０．０１〜５００ｇ／１０分であり、各値に相当する分子量を有するものが好ましい。
【００４５】
上記オレフィン系樹脂としては、アイオノマー、エチレン・酢酸ビニル共重合体、エチレン・ビニルアルコール共重合体、環状オレフィン共重合体、塩素化ポリエチレン等を用いることもできる。
【００４６】
上記ポリカーボネート樹脂は、主鎖にカーボネート結合を有するものであれば、特に限定されず、芳香族ポリカーボネートでよいし、脂肪族ポリカーボネートでもよい。また、これらを組み合わせて用いてもよい。本発明においては、耐衝撃性、耐熱性等の観点から、芳香族ポリカーボネートが好ましい。尚、このポリカーボネート樹脂は、末端が、Ｒ−ＣＯ−基、Ｒ’−Ｏ−ＣＯ−基（Ｒ及びＲ’は、いずれも有機基を示す。）に変性されたものであってもよい。このポリカーボネート樹脂は、１種単独であるいは２種以上を組み合わせて用いることができる。
【００４７】
上記ポリカーボネート樹脂の粘度平均分子量は、溶媒として塩化メチレンを用い、温度２０℃で測定された溶液粘度より換算した場合、好ましくは１２，０００〜４０，０００である。この粘度平均分子量が上記範囲にあると、成形加工性に優れ、得られる成形品の耐衝撃性、靭性及び耐薬品性に優れる。
上記ポリカーボネート樹脂は、全体としての粘度平均分子量が上記範囲に入るものであれば、異なる粘度平均分子量を有するポリカーボネート樹脂の２種以上を混合して用いてもよい。
【００４８】
上記ポリカーボネート樹脂は、ポリエステル系樹脂と組み合わせて、アロイとして用いることもできる。
【００４９】
上記ポリアミド系樹脂は、主鎖に酸アミド結合（−ＣＯ−ＮＨ−）を有する樹脂であれば、特に限定されない。
上記ポリアミド系樹脂としては、ナイロン４、６、７、８、１１、１２、６．６、６．９、６．１０、６．１１、６．１２、６Ｔ、６／６．６、６／１２、６／６Ｔ、６Ｔ／６Ｉ等が挙げられる。
【００５０】
尚、ポリアミド系樹脂の末端は、カルボン酸、アミン等で封止されていてもよい。カルボン酸としては、カプロン酸、カプリル酸、カプリン酸、ラウリン酸、ミリスチン酸、パルミチン酸、ステアリン酸、ベヘニン酸等の脂肪族モノカルボン酸が挙げられる。また、アミンとしては、ヘキシルアミン、オクチルアミン、デシルアミン、ラウリルアミン、ミリスチルアミン、パルミチルアミン、ステアリルアミン、ベヘニルアミン等の脂肪族第１級アミン等が挙げられる。
上記ポリアミド系樹脂は、１種単独であるいは２種以上を組み合わせて用いることができる。
【００５１】
上記熱可塑性樹脂〔Ａ〕としては、芳香族ビニル系ゴム強化樹脂、芳香族ビニル系ゴム強化樹脂とポリエステル系樹脂とからなるアロイ樹脂、芳香族ビニル系ゴム強化樹脂とオレフィン系樹脂とからなるアロイ樹脂、芳香族ビニル系ゴム強化樹脂とポリエステル系樹脂とからなるアロイ樹脂、芳香族ビニル系ゴム強化樹脂とポリカーボネート樹脂とからなるアロイ樹脂、並びに、芳香族ビニル系ゴム強化樹脂とポリアミド系樹脂とからなるアロイ樹脂が好ましい。
【００５２】
上記熱可塑性樹脂〔Ａ〕がアロイ樹脂を含む場合、芳香族ビニル系樹脂と、他の熱可塑性樹脂との相溶性を高めるために、必要に応じて、相溶化剤を用いることができる。相溶化剤は、特に限定されず、公知の相溶化剤を用いることができる。
【００５３】
次に、防かび剤〔Ｂ〕について説明する。尚、この防かび剤〔Ｂ〕は、防菌剤、抗菌剤等の作用をも有する成分である。
この防かび剤〔Ｂ〕は、ベンズイミダゾール環を有し、チアゾール基を有さない、チアゾール基非含有ベンズイミダゾール系化合物（以下、「成分（ｂ１）」ともいう。）と、有機ヨード系化合物、チアゾール系化合物及びハロアルキルチオ系化合物からなる群から選択される少なくとも１種とを含む成分である。必要に応じて、後述する他の化合物を含むことができる。
【００５４】
上記成分（ｂ１）としては、ベンズイミダゾールカルバミン酸誘導体、チオベンズイミダゾール誘導体、スルホニル基含有ベンズイミダゾール誘導体等が挙げられる。これらは、単独であるいは組み合わせて用いることができる。本発明において、成分（ｂ１）は、ベンズイミダゾールカルバミン酸誘導体であることが好ましい。
【００５５】
上記ベンズイミダゾールカルバミン酸誘導体は、好ましくは、下記一般式（１）で表される化合物である。
【化１】
2011032394.tif 000002
〔式中、Ｒ１及びＲ２は、同一又は異なって、水素原子、置換基を有してもよい炭化水素基若しくは他の有機基であり、Ｒ３は、水素原子、置換基を有してもよいアルキル基、置換基を有してもよいアリール基若しくは他の有機基であり、Ｒ４は、炭化水素基である。〕
【００５６】
上記一般式（１）で表される化合物としては、１Ｈ−２−ベンズイミダゾールカルバミン酸メチル、１−ブチルカルバモイル−２−ベンズイミダゾールカルバミン酸メチル、６−ベンゾイル−１Ｈ−２−ベンズイミダゾールカルバミン酸メチル、６−（２−チオフェンカルボニル）−１Ｈ−２−ベンズイミダゾールカルバミン酸メチル等が挙げられる。これらは、１種単独であるいは２種以上を組み合わせて用いることができる。
【００５７】
上記チオベンズイミダゾール誘導体は、好ましくは、下記一般式（２）で表される化合物である。
【化２】
2011032394.tif 000003
〔式中、Ｒ１及びＲ２は、同一又は異なって、水素原子、置換基を有してもよい炭化水素基若しくは他の有機基であり、Ｒ３は、水素原子、置換基を有してもよいアルキル基、又は、置換基を有してもよいアリール基であり、Ｒは、有機基である。〕
【００５８】
また、上記スルホニル基含有ベンズイミダゾール誘導体としては、１−ジメチルアミノスルホニル−２−シアノ−４−ブロモ−６−トリフルオロメチルベンズイミダゾール等が挙げられる。これらは、１種単独であるいは２種以上を組み合わせて用いることができる。
【００５９】
本発明に係る成分（ｂ１）としては、１Ｈ−２−ベンズイミダゾールカルバミン酸メチル及び１−ブチルカルバモイル−２−ベンズイミダゾールカルバミン酸メチルが好ましく、なかでも、１Ｈ−２−ベンズイミダゾールカルバミン酸メチルが特に好ましい。
【００６０】
上記有機ヨード系化合物（以下、「成分（ｂ２）」ともいう。）は、ヨウ素原子を有する有機化合物である。但し、ハロアルキルチオ系化合物を除くものとする。
上記成分（ｂ２）としては、ヨードスルホニル化合物、ヨウ化不飽和脂肪族化合物等が挙げられる。これらは、単独であるいは組み合わせて用いることができる。本発明においては、ヨードスルホニル化合物が好ましい。
【００６１】
上記ヨードスルホニル化合物としては、ヨードスルホニルベンゼン誘導体が好ましく、ジヨードメチル−ｐ−トリルスルホン（１−ジヨードメチルスルホニル４−メチルベンゼンともいう。）、１−ジヨードメチルスルホニル４−クロロベンゼン等が挙げられる。これらは、１種単独であるいは２種以上を組み合わせて用いることができる。尚、これらのうち、ジヨードメチル−ｐ−トリルスルホンが好ましい。
【００６２】
また、上記ヨウ化不飽和脂肪族化合物としては、３−ヨード−２−プロパルギルブチルカルバミン酸、４−クロロフェニル−３−ヨードプロパルギルホルマール、３−エトキシカルボニルオキシ−１−ブロモ−１，２−ジヨード−１−プロペン、２，３，３−トリヨードアリルアルコール等が挙げられる。これらは、１種単独であるいは２種以上を組み合わせて用いることができる。
【００６３】
本発明に係る成分（ｂ２）としては、ジヨードメチル−ｐ−トリルスルホンが特に好ましい。
【００６４】
上記チアゾール系化合物（以下、「成分（ｂ３）」ともいう。）は、チアゾール基を有する化合物である。
上記成分（ｂ３）としては、チアゾール基含有ベンズイミダゾール誘導体、イソチアゾリン−３−オン誘導体、１，２−ベンズイソチアゾリン−３−オン誘導体、ベンズチアゾール誘導体、イソチアゾール誘導体等が挙げられる。これらは、１種単独であるいは２種以上を組み合わせて用いることができる。本発明においては、チアゾール基含有ベンズイミダゾール誘導体が好ましい。
【００６５】
上記チアゾール基含有ベンズイミダゾール誘導体は、好ましくは、下記一般式（３）で表される化合物である。
【化３】
2011032394.tif 000004
〔式中、Ｒ１及びＲ２は、同一又は異なって、水素原子、ハロゲン原子、アミノ基、スルホン酸（塩）基、ニトロ基、ヒドロキシル基、置換基を有してもよい炭化水素基、他の有機基であり、Ｒ３は、水素原子、置換基を有してもよいアルキル基、又は、置換基を有してもよいアリール基であり、Ｒ５は、アルキレン基である。また、ｍは０又は１である。〕
【００６６】
上記一般式（３）で表される化合物としては、以下に例示される。
【化４】
2011032394.tif 000005
左側の化合物は、２−（４−チアゾリル）−１Ｈ−ベンズイミダゾールである。
【化５】
2011032394.tif 000006
【化６】
2011032394.tif 000007
【化７】
2011032394.tif 000008
【化８】
2011032394.tif 000009
【００６７】
上記イソチアゾリン−３−オン誘導体は、好ましくは、下記一般式（４）で表される化合物である。
【化９】
2011032394.tif 000010
〔式中、Ｒ６及びＲ７は、同一又は異なって、水素原子、ハロゲン原子若しくは置換基を有してもよい炭化水素基であり、Ｒ８は、置換基を有してもよい炭化水素基である。〕
【００６８】
上記一般式（４）で表される化合物としては、２−メチル−４−イソチアゾリン−３−オン、２−（ｎ−オクチル）−４−イソチアゾリン−３−オン、５−クロロ−２−メチル−４−イソチアゾリン−３−オン、４，５−ジクロロ−２−シクロヘキシル−４−イソチアゾリン−３−オン、２−メチル−５−フェニル−４−イソチアゾリン−３−オン、２−ヒドロキシメチル−４−イソチアゾリン−３−オン等が挙げられる。これらは、１種単独であるいは２種以上を組み合わせて用いることができる。
【００６９】
上記１，２−ベンズイソチアゾリン−３−オン誘導体は、好ましくは、下記一般式（５）で表される化合物である。
【化１０】
2011032394.tif 000011
〔式中、Ｒ９及びＲ１０は、同一又は異なって、水素原子、ハロゲン原子、ニトロ基、カルボキシル基、シアノ基若しくは置換基を有してもよい炭化水素基であり、Ｒは、水素原子又は有機基である。〕
【００７０】
上記一般式（５）で表される化合物としては、以下に例示される。
【化１１】
2011032394.tif 000012
【化１２】
2011032394.tif 000013
【化１３】
2011032394.tif 000014
【００７１】
上記ベンズチアゾール誘導体は、好ましくは、下記一般式（６）及び（７）で表される化合物である。
【化１４】
2011032394.tif 000015
〔式中、Ｒ９及びＲ１０は、同一又は異なって、水素原子若しくは置換基を有してもよい炭化水素基であり、Ｒは、−ＳＭ（Ｍは、Ｎａ、Ｚｎ等の金属原子である）又は有機基である。〕
【化１５】
2011032394.tif 000016
〔式中、Ｒ９、Ｒ１０及びＲ１１は、同一又は異なって、水素原子若しくは置換基を有してもよい炭化水素基であり、Ｒ１２は、Ｒ１３は、同一又は異なって、有機基である。〕
【００７２】
上記一般式（６）で表される化合物としては、２−（４−チオシアノメチルチオ）ベンズチアゾール、２−メルカプトベンズチアゾールナトリウム、２−メルカプトベンズチアゾール亜鉛等が挙げられる。これらは、１種単独であるいは２種以上を組み合わせて用いることができる。
【００７３】
上記成分（ｂ３）としては、２−（４−チアゾリル）−１Ｈ−ベンズイミダゾールが特に好ましい。
【００７４】
上記ハロアルキルチオ系化合物（以下、「成分（ｂ４）」ともいう。）は、−Ｓ−Ｃ−Ｘ結合（Ｘ：ハロゲン原子）を有する化合物である。
上記成分（ｂ４）としては、ハロアルキルチオスルファミド誘導体、ハロアルキルチオフタルイミド誘導体、ハロアルキルチオテトラヒドロフタルイミド誘導体等が挙げられる。これらは、単独であるいは組み合わせて用いることができる。本発明においては、ハロアルキルチオスルファミド誘導体が好ましい。
【００７５】
上記ハロアルキルチオスルファミド誘導体としては、Ｎ−トリクロロメチルチオ−Ｎ−（フェニル）メチルスルファミド、Ｎ−トリクロロメチルチオ−Ｎ−（４−クロロフェニル）メチルスルファミド、Ｎ−（１−フルオロ−１，１，２，２−テトラクロロエチルチオ）−Ｎ−（フェニル）メチルスルファミド、Ｎ−（１，１−ジフルオロ−１，２，２−トリクロロエチルチオ）−Ｎ−（フェニル）メチルスルファミド、Ｎ，Ｎ−ジメチル−Ｎ'−フェニル−Ｎ'−（フルオロジクロロメチルチオ）スルファミド、Ｎ，Ｎ−ジメチル−Ｎ’−（ｐ−トリル）−Ｎ’−（フルオロジクロロメチルチオ）スルファミド等が挙げられる。これらは、１種単独であるいは２種以上を組み合わせて用いることができる。上記ハロアルキルチオスルファミド誘導体のうち、Ｎ，Ｎ−ジメチル−Ｎ'−フェニル−Ｎ'−（フルオロジクロロメチルチオ）スルファミドが好ましい。
【００７６】
上記ハロアルキルチオフタルイミド誘導体としては、Ｎ−フルオロジクロロメチルチオフタルイミド、Ｎ−トリクロロメチルチオフタルイミド等が挙げられる。これらは、１種単独であるいは２種以上を組み合わせて用いることができる。
また、上記ハロアルキルチオテトラヒドロフタルイミド誘導体としては、Ｎ−１，１，２，２−テトラクロロエチルチオテトラヒドロフタルイミド、Ｎ−トリクロロメチルチオテトラヒドロフタルイミド等が挙げられる。これらは、１種単独であるいは２種以上を組み合わせて用いることができる。
【００７７】
本発明に係る成分（ｂ４）としては、Ｎ，Ｎ−ジメチル−Ｎ'−フェニル−Ｎ'−（フルオロジクロロメチルチオ）スルファミドが特に好ましい。
【００７８】
本発明に係る防かび剤〔Ｂ〕は、成分（ｂ１）と、成分（ｂ２）、（ｂ３）及び（ｂ４）から選ばれた少なくとも１種とが含まれている。このとき、上記成分（ｂ１）の含有量、並びに、成分（ｂ２）、（ｂ３）及び（ｂ４）からなる群から選択される少なくとも１種の含有量の合計、の割合が、両者の合計を１００質量％とした場合に、それぞれ、好ましくは８０〜９９．９９質量％及び０．０１〜２０質量％、より好ましくは８５〜９９．９７質量％及び０．０３〜１５質量％、更に好ましくは８８〜９９．８５質量％及び０．１５〜１２質量％、特に好ましくは９１〜９９．７質量％及び０．３〜９質量％である。上記割合で組み合わされたものであると、本発明の組成物において、真菌や細菌の繁殖を防除し、防かび性、防菌性等の持続性が一段と優れる。
【００７９】
上記成分（ｂ１）と、上記成分（ｂ２）、（ｂ３）及び（ｂ４）から選ばれた少なくとも１種とが組み合わされた場合の具体例は、以下に示される。
（１）チアゾール基非含有ベンズイミダゾール系化合物及び有機ヨード系化合物の組み合わせ
（２）チアゾール基非含有ベンズイミダゾール系化合物及びチアゾール系化合物の組み合わせ
（３）チアゾール基非含有ベンズイミダゾール系化合物及びハロアルキルチオ系化合物の組み合わせ
（４）チアゾール基非含有ベンズイミダゾール系化合物、有機ヨード系化合物及びチアゾール系化合物の組み合わせ
（５）チアゾール基非含有ベンズイミダゾール系化合物、有機ヨード系化合物及びハロアルキルチオ系化合物の組み合わせ
（６）チアゾール基非含有ベンズイミダゾール系化合物、チアゾール系化合物及びハロアルキルチオ系化合物の組み合わせ
（７）チアゾール基非含有ベンズイミダゾール系化合物、有機ヨード系化合物、チアゾール系化合物及びハロアルキルチオ系化合物の組み合わせ
【００８０】
上記防かび剤〔Ｂ〕において、成分（ｂ１）と、成分（ｂ２）、（ｂ３）及び（ｂ４）から選ばれた１種との組み合わせである場合、その例は、上記（１）〜（３）の通りである。この場合、上記成分（ｂ１）の含有量、並びに、上記成分（ｂ２）、成分（ｂ３）及び成分（ｂ４）からなる群から選択された１種の含有量、の割合が、両者の合計を１００質量％とした場合に、それぞれ、好ましくは８０〜９９．９９質量％及び０．０１〜２０質量％、より好ましくは８５〜９９．９７質量％及び０．０３〜１５質量％、更に好ましくは８８〜９９．８５質量％及び０．１５〜１２質量％、特に好ましくは９１〜９９．７質量％及び０．３〜９質量％である。上記防かび剤〔Ｂ〕がこの割合で組み合わされたものであると、真菌や細菌の繁殖を防除し、防かび性、防菌性等の持続性が一段と優れる。
【００８１】
本発明においては、真菌、細菌（酵母、芽胞菌、放線菌を含む）等の繁殖を防除し、更に、防かび性及び防菌性に優れ、これらの効果の持続性に特に優れることから、上記防かび剤〔Ｂ〕は、成分（ｂ１）と、成分（ｂ２）、（ｂ３）及び（ｂ４）から選ばれた少なくとも２種との組み合わせ、即ち、上記態様（４）〜（７）が好ましい。この場合、上記成分（ｂ１）の含有量、並びに、上記成分（ｂ２）、成分（ｂ３）及び成分（ｂ４）からなる群から選択された２種の含有量、の割合が、両者の合計を１００質量％とした場合に、それぞれ、好ましくは８０〜９９．９９質量％及び０．０１〜２０質量％、より好ましくは８５〜９９．９７質量％及び０．０３〜１５質量％、更に好ましくは８８〜９９．８５質量％及び０．１５〜１２質量％、特に好ましくは９１〜９９．７質量％及び０．３〜９質量％である。
【００８２】
上記のように、防かび剤〔Ｂ〕は、上記必須成分に加えて、更に、他の化合物を含んでもよい。他の化合物としては、有機ブロム系化合物等が挙げられる。
上記有機ブロム系化合物は、臭素原子を有する有機化合物である。但し、ハロアルキルチオ系化合物を除くものとする。
上記有機ブロム系化合物としては、２，２−ジブロモ−３−ニトリロプロピオンアミド、２，２−ジブロモ−４−ニトリロブタンアミド、１，２−ジブロモ−２，４−ジシアノブタン、２−ブロモ−２−ブロモメチルグルタロニトリル等のニトリル基（シアン基）含有化合物；２−ブロモ−２−ニトロ−１，３−プロパンジオール、２−ブロモ−２−ニトロ−１，３−ブタンジオール、３−ブロモ−３−ニトロ−２，４−ペンタンジオール、２，２−ジブロモ−２−ニトロエタノール等のアルコール性水酸基含有化合物；α−ブロモシンナムアルデヒド、２，２−ジブロモアセトフェノン、２，２−ジブロモ−４’−ヒドロキシアセトフェノン、２−ブロモ−４’−ヒドロキシアセトフェノン、ビス−１，４−ブロモアセトキシ−２−ブテン、ベンジルブロモアセテート、１，２−ジブロモプロピオンアルデヒド、Ｎ−ブロモアセトアミド、ヘキサブロモジメチルスルホン、ブロモメチルチオシアネート、ω−ブロモオキシイミノアセトフェノン、ブロモ酢酸エチルチオフェニルエステル、５−ブロモ−５−ニトロ−１，３−ジオキサン、５−ブロモサリチルアニリド、３，４−ジブロモサリチルアニリド、３，４’，５−トリブロモサリチルアニリド、３，５−ジブロモサリチル酸、３，５−ジブロモサリチルアルデヒド、２，４，６−トリブロモフェノール、１−ブロモ−３−エトキシカルボニルオキシ−１，２−ジヨード−１−プロペン等が挙げられる。これらは、１種単独であるいは２種以上を組み合わせて用いることができる。上記防かび剤〔Ｂ〕が、これらの有機ブロム系化合物を含有する場合、バシルス属、クロストリジウム属等の芽胞菌並びに木材腐朽菌に対する防菌性に優れる。
尚、上記化合物のうち、好ましくは２，２−ジブロモ−３−ニトリロプロピオンアミド、２，２−ジブロモ−２−ニトロエタノール、１，２−ジブロモ−２，４−ジシアノブタン等のニトリル基（シアン基）含有化合物；２−ブロモ−２−ニトロ−１，３−プロパンジオール等のアルコール性水酸基含有化合物；ビス−１，４−ブロモアセトキシ−２−ブテン及びヘキサブロモジメチルスルホン、より好ましくは２−ブロモ−２−ニトロ−１，３−プロパンジオール及び１，２−ジブロモ−２，４−ジシアノブタン、特に好ましくは２−ブロモ−２−ニトロ−１，３−プロパンジオールである。
【００８３】
上記防かび剤〔Ｂ〕が、有機ブロム系化合物を含む場合、この有機ブロム系化合物の含有量は、成分（ｂ１）を１００質量部とした場合に、好ましくは０．０１〜３質量部、より好ましくは０．０２〜２．５質量部、更に好ましくは０．０３〜２質量部である。有機ブロム系化合物が上記割合で含有されると、得られる成形品等において、真菌、細菌、藻類、木材腐朽菌、海洋生物等に対する優れた抵抗性を得ることができる。
【００８４】
上記防かび剤〔Ｂ〕は、更に他の抗菌剤を含有することもできる。他の抗菌剤としては、有機系抗菌剤、無機系抗菌剤、有機・無機抗菌剤等が挙げられる。
有機系抗菌剤としては、２，４，５，６−テトラクロロイソフタロニトリル、５−クロロ−２，４，６−トリフルオロイソフタロニトリル等のニトリル系化合物；２，３，５，６−テトラクロロ−４−メチルスルホニルピリジン、２−ピリジンチオール−１−オキシドナトリウム等のピリジン系化合物等が挙げられる。これらは、１種単独であるいは２種以上を組み合わせて用いることができる。
無機系抗菌剤としては、銀イオン保持タイプ、銀錯塩保持タイプ等の銀系抗菌剤；酸化チタン系抗菌剤；銅系抗菌剤；酸化亜鉛系抗菌剤等が挙げられる。これらは、１種単独であるいは２種以上を組み合わせて用いることができる。
【００８５】
上記防かび剤〔Ｂ〕は、粉体又は粉体混合物であってよいし、水、有機溶剤、又は、これらの混合媒体に分散あるいは溶解されてなる組成物であってもよい。また、上記防かび剤〔Ｂ〕は、上記の粉体混合物、及び、媒体に分散あるいは溶解されてなる組成物以外に、後述する添加剤を所定量含む混合物等として用いることができる。混合方法は、従来、公知の方法であってよく、乾式法及び湿式法のいずれでもよい。混合装置としては、ロッキングミル、タンブラーミキサー、ドラムミキサー、ミキシングシェーカー、ロッキングシェーカー、Ｖ型混合機、Ｗ型混合機等が挙げられる。
【００８６】
本発明の芳香族ビニル系樹脂組成物において、上記防かび剤〔Ｂ〕の含有量は、上記熱可塑性樹脂〔Ａ〕１００質量部に対して、０．０１〜１０質量部であり、好ましくは０．０５〜８質量部、より好ましくは０．０８〜５質量部、特に好ましくは０．１〜３質量部である。上記防かび剤〔Ｂ〕の含有量が上記範囲にあると、得られる成形品等において、真菌や細菌の繁殖を防除し、更に、防かび性や防菌性に優れ、これらの効果の持続性に優れる。尚、上記防かび剤〔Ｂ〕の含有量が多すぎると、得られる成形品等の外観性が低下し、含有量が少なすぎると防かび性や防菌性が不十分となる。
【００８７】
次に、上記重合体〔Ｃ〕は、ポリエーテル鎖とポリアミド鎖とを有する重合体である。本発明の芳香族ビニル系樹脂組成物が、この重合体〔Ｃ〕を含有することにより、得られる成形体に適度な親水性を付与することができ、その表面に、ヌメリ等の汚れが付着した場合、水等による洗浄を容易なものとすることができる。
【００８８】
上記重合体〔Ｃ〕に含まれる、ポリエーテル鎖及びポリアミド鎖の構成は、特に限定されないが、通常、ポリエーテル鎖とポリアミド鎖とが、直線状に結合した構造を有する重合体である。この重合体〔Ｃ〕としては、ポリエーテルアミド、ポリエーテルエステルアミド等が挙げられる。これらは、単独で用いてよいし、組み合わせて用いてもよい。本発明においては、水との濡れ性に優れ、芳香族ビニル系樹脂等との相溶性が得られることから、ポリエーテルエステルアミドが好ましい。
【００８９】
ポリエーテルエステルアミドとしては、両末端にカルボキシル基を有するポリアミドと、ビスフェノール類のポリオキシアルキレンエーテル及び／又はポリアルキレングリコールとから誘導されるポリエーテルエステルアミド等が挙げられる。
【００９０】
上記ポリエーテルエステルアミドの形成に用いられる、両末端にカルボキシル基を有するポリアミドとしては、（１）炭素数４〜２０のジカルボン酸を分子量調整剤として使用し、このジカルボン酸の存在下に、炭素数６〜１２又はそれ以上のラクタム（カプロラクタム、エナントラクタム、ラウロラクタム、ウンデカノラクタム等）を開環重合して得られるポリアミド、（２）炭素数６〜１２又はそれ以上のアミノカルボン酸（ω−アミノカプロン酸、ω−アミノエナント酸、ω−アミノカプリル酸、１２−アミノドデカン酸等）を重縮合して得られるポリアミド、（３）炭素数４〜２０のジカルボン酸（アジピン酸、アゼライン酸、セバシン酸、ウンデカンジ酸、テレフタル酸、イソフタル酸、３−スルホイソフタル酸ナトリウム等）と、炭素数が４〜１２又はそれ以上のジアミン（ヘキサメチレンジアミン、ヘプタメチレンジアミン等）とを重縮合して得られるポリアミド等が挙げられる。これらのうち、（１）及び（２）のポリアミドが好ましく、特に、（１）のポリアミドが好ましく、カプロラクタムから得られるポリアミドが特に好ましい。
【００９１】
上記ポリエーテルエステルアミドの形成に用いられる、ビスフェノール類のポリオキシアルキレンエーテルは、例えば、ビスフェノール類に、炭素数が２〜４のアルキレンオキシドを付加することにより得ることができる。
ビスフェノール類としては、ビスフェノールＡ、ビスフェノールＦ、ビスフェノールＳ、４，４’−ジヒドロキシジフェニル−２，２−ブタン等が挙げられる。これらのうち、ビスフェノールＡが好ましい。
また、炭素数２〜４のアルキレンオキシドとしては、エチレンオキシド、プロピレンオキシド、１，２−もしくは１，４−ブチレンオキシド等が挙げられる。これらは、単独で用いてよいし、２つ以上を組み合わせて用いてもよい。また、これらのうち、エチレンオキシドが好ましい。
【００９２】
上記ポリエーテルエステルアミドの形成に用いられる、ポリアルキレングリコールとしては、ポリエチレングリコール、ポリプロピレングリコール、ポリブチレングリコール、ポリヘキサメチレングリコール、エチレンオキシド及びプロピレンオキシドのブロック又はランダム共重合体、 エチレンオキシド及びテトラヒドロフランのブロック又はランダム共重合体等が 挙げられる。これらは、単独で用いてよいし、２つ以上を組み合わせて用いてもよい。また、これらのうち、ポリエチレングリコールが好ましい。
【００９３】
上記の両末端にカルボキシル基を有するポリアミド、上記ビスフェノール類のポリオキシアルキレンエーテル及び上記ポリアルキレングリコールの数平均分子量（Ｍｎ）は、いずれも、通常、２００〜５，０００、好ましくは５００〜３，０００、更に好ましくは１，０００〜３，０００である。Ｍｎが２００未満では、得られるポリエーテルエステルアミド自体の耐熱性が低下する傾向にある。一方、Ｍｎが５，０００を超えると、反応性が低下するため、ポリエーテルエステルアミド製造時に、多大な時間を要する傾向にある。
【００９４】
上記ポリエーテルエステルアミドは、例えば、両末端にカルボキシル基を有するポリアミドと、ビスフェノール類のポリオキシアルキレンエーテル及び／又はポリアルキレングリコールとを、減圧下、加熱することにより製造することができる。
このとき、上記ビスフェノール類のポリオキシアルキレンエーテル及び／又は上記ポリアルキレングリコールの合計使用量は、重合体〔Ｃ〕の含有の効果が十分に発揮されることから、両末端にカルボキシル基を有するポリアミドと、ビスフェノール類のポリオキシアルキレンエーテル及びポリアルキレングリコールの合計を１００質量％とした場合に、通常、２０〜８０質量％である。
また、上記ビスフェノール類のポリオキシアルキレンエーテル及び上記ポリアルキレングリコールの使用比率は、これらの合計を１００質量％とした場合に、それぞれ、好ましくは５〜１００質量％及び０〜９５質量％であり、より好ましくは５０〜１００質量％及び０〜５０質量％である。
【００９５】
上記ポリエーテルエステルアミドとしては、水との濡れ性に優れ、芳香族ビニル系樹脂等との相溶性に優れることから、両末端にカルボキシル基を有するポリアミドと、ビスフェノール類のポリオキシアルキレンエーテルとから誘導されるポリエーテルエステルアミドが好ましい。
【００９６】
上記重合体〔Ｃ〕のＭｎは、芳香族ビニル系樹脂組成物において、適度な分散性が得られることから、好ましくは１０，０００を超えて１００，０００以下であり、より好ましくは１２，０００〜８０，０００であり、更に好ましくは１５，０００〜６０，０００である。
また、上記重合体〔Ｃ〕は、通常、固体であり、軟化点は、通常、１００℃〜２５０℃である。
【００９７】
本発明の芳香族ビニル系樹脂組成物において、上記重合体〔Ｃ〕の含有量は、上記熱可塑性樹脂〔Ａ〕１００質量部に対して、１〜５０質量部であり、好ましくは５〜４５質量部、より好ましくは１０〜４０質量部である。上記重合体〔Ｃ〕の含有量が上記範囲にあると、得られる成形品等において、真菌、細菌（酵母、芽胞菌、放線菌を含む）等の繁殖を防除し、防かび性、防菌性及び洗浄性に優れ、これらの効果の持続性に優れる。尚、上記重合体〔Ｃ〕の含有量が多すぎると、得られる成形品の耐熱性、機械的物性等が低下し、含有量が少なすぎると、ヌメリ等の汚れに対する洗浄性が不十分となる。
【００９８】
本発明の芳香族ビニル系樹脂組成物は、酸化防止剤、可塑剤、紫外線吸収剤、耐候剤、耐光剤、老化防止剤、帯電防止剤、滑剤、結晶核剤、充填剤、難燃剤、発泡剤、展着剤、増量剤、賦形剤、硬化剤、着色剤、香料、分散剤、レベリング剤、消泡剤、艶消剤、凍結防止剤等の添加剤を含有することができる。
【００９９】
本発明の芳香族ビニル系樹脂組成物は、通常、常温で固体であり、各成分又はその混合物を、押出機、バンバリーミキサー、ニーダー、連続ニーダー等に供給し、混練することにより製造することができる。好ましい製造方法は、押出機を用いる方法であり、なかでも、多軸押出機を用いる方法、及び、押出機と、バンバリーミキサー、連続ニーダー等とを組み合わせた方法が好ましい。更に、原料成分の混練に際して、全量を一括して混練してもよく、多段等の、分割配合しながら混練してもよい。
【０１００】
尚、組成物の製造に際して、予め、熱可塑性樹脂〔Ａ〕の一部と、防かび剤〔Ｂ〕とを用いてなる、防かび剤〔Ｂ〕を高濃度（例えば、３〜５０質量％）で含まれるマスターバッチ樹脂（Ｓ１）、並びに、熱可塑性樹脂〔Ａ〕の残部と、重合体〔Ｃ〕とを用いてなる、防かび剤〔Ｂ〕を含有していないマスターバッチ（Ｓ２）を調製し、両者を混練する方法を適用することができる。この場合、組成物における防かび剤〔Ｂ〕の分散性をより向上させることができる。
【０１０１】
本発明の芳香族ビニル系樹脂組成物を用いて、成形品を得ることができる。また、本発明の芳香族ビニル系樹脂組成物に含有される熱可塑性樹脂〔Ａ〕、防かび剤〔Ｂ〕及び重合体〔Ｃ〕等を２以上に分割させてなる原料組成物を用いて、成形品を得ることもできる。
本発明の成形品は、その全体に渡って均一組成であってよいし、所定の方向に対して防かび剤〔Ｂ〕や重合体〔Ｃ〕の濃度が変化しているものであってよいし、本発明の効果を所望する特定の部位が、本発明の芳香族ビニル系樹脂組成物により形成されたものであってもよい。
【０１０２】
本発明の成形品において、その形態は、特に限定されず、板状、線状、輪状、網状、筒状、半筒状等の所定形状体（フィルム、繊維、管等）又は異形体とすることができる。これらは、中実体及び発泡体のいずれでもよい。また、本発明の成形品は、任意の場所に、貫通孔、溝、凹部、凸部等を備えてもよい。
【０１０３】
本発明の成形品は、ペレット等の均一組成の芳香族ビニル系樹脂組成物を用いて、射出成形、（共）押出成形（シート成形、フィルム成形）、異形押出成形、プレス成形、真空成形、発泡成形、溶融紡糸、乾式紡糸、湿式紡糸等の公知の方法により製造することができる。また、上記のように、所望の部位に、本発明の効果を発現させる場合には、その部位に、芳香族ビニル系樹脂組成物が偏在するように製造することができる。また、本発明の芳香族ビニル系樹脂組成物を構成するように、防かび剤〔Ｂ〕や重合体〔Ｃ〕の含有割合の異なる組成物の複数を用い、例えば、これらを段階的に供給して製造することもできる。
【０１０４】
本発明において、上記芳香族ビニル系樹脂組成物によって形成された成形品以外に、他の材料からなる物品又は層の表面に、上記芳香族ビニル系樹脂組成物を含む樹脂層を備える積層物（複合物品、積層フィルム、積層シート等）；上記芳香族ビニル系樹脂組成物を含む樹脂層の２種以上からなる積層物；他の材料からなる物品の表面に、上記芳香族ビニル系樹脂組成物を、塗料等として用いて形成された皮膜を備える積層物（複合物品、積層フィルム、積層シート等）とすることもできる。本発明の成形品は、これらの製品を使用中、輸送中又は保管中に菌、生物等が発生あるいは繁茂し、製品に付着、繁殖等する場所における用途に好適である。
【０１０５】
本発明の芳香族ビニル系樹脂組成物を成形してなる成形品は、真菌、細菌等に対して抵抗性を有する。
真菌としては、例えば、表３に示されたものが挙げられる。
細菌としては、酵母、芽胞菌、放線菌、大腸菌、緑膿菌、枯草菌、黄色ブドウ球菌等が挙げられ、具体例としては、Ｂａｃｉｌｌｕｓ  ｃｅｒｅｕｓ、Ｂａｃｉｌｌｕｓ  ｓｕｂｔｉｌｌｉｓ、Ｃｌｏｓｔｒｉｄｉｕｍ  ｂｏｔｕｌｉｎｕｍ、Ｃｌｏｓｔｒｉｄｉｕｍ  ｐｅｒｆｒｉｎｇｅｎｓ、Ｅｓｃｈｅｒｉｃｈｉａ  ｃｏｌｉ、Ｅｎｔｅｒｂａｃｔｅｒ  ａｅｒｏｇｅｎｅｓ、Ｌａｃｔｏｂａｃｉｌｌｕｓ  ｂｕｌｇｅｒｉｃｕｓ、Ｍｉｃｒｏｃｏｃｃｕｓ  ｇｌａｔａｍｉｃｕｓ、Ｐａｅｃｉｌｏｍｙｃｅｓ  ｌｉｌａｃｉｎｕｓ、Ｐｓｅｕｄｏｍｏｎａｓ  ａｅｒｕｇｉｎｏｓａ、Ｐｓｅｕｄｏｎｏｎａｓ  ｆｌｕｒｅｓｃｅｕｓ、Ｐｒｏｔｅｕｓ  ｖｕｌｇａｒｉｓ、Ｐｙｔｈｉｕｍ  ｖａｎｔｅｒｐｏｏｌｉｉ、Ｒｈｉｚｏｃｔｏｎｉａ  ｖｉｏｌａｃｅａ、Ｒｈｉｚｏｃｔｏｎｉａ  ｓｏｌａｎｉ、Ｓｔｒｅｐｔｏｍｙｃｅｓ  ａｕｒｅｏｆａｃｉｅｎｅ、Ｓｔａｐｈｙｌｏｃｏｃｃｕｓ  ａｕｒｅｕｓ、Ｓｔａｐｈｙｌｏｃｏｃｃｕｓ  ｆａｅｃａｌｉｓ、Ｓａｌｍｏｎｅｌｌａ  ａｒｉｚｏｎａｅ、Ｓａｃｃｈａｒｏｍｙｃｅｓ  ｃｅｒｅｖｉｓｉａｅ、Ｓａｃｃｈａｒｏｍｙｃｅｓ  ｒｏｕｘｉｉ、Ｓｔｒｅｐｔｏｖｅｒｔｉｃｉｌｌｉｕｍ  ｒｅｔｉｃｕｌｕｍ、Ｓａｌｍｏｎｅｌｌａ  ｐａｒａｔｙｐｈｉ等が挙げられる。
【実施例】
【０１０６】
以下に実施例を挙げ、本発明を更に詳細に説明するが、本発明の主旨を超えない限り、本発明はかかる実施例に限定されるものではない、尚、下記において、部及び％は、特に断らない限り、質量基準である。
【０１０７】
１．原料成分
樹脂組成物の製造に用いた成分を以下に示す。
１−１．熱可塑性樹脂〔Ａ〕
樹脂（Ａ１）として、ＡＢＳ樹脂（商品名「テクノＡＢＳ  ３５０」、テクノポリマー社製）を用いた。
樹脂（Ａ２）として、ＡＢＳ／ＰＣアロイ（商品名「エクセロイ  ＣＫ２０」、テクノポリマー社製）を用いた。
樹脂（Ａ３）として、ＡＳ樹脂（商品名「サンレックス  ＳＡＮ−Ｒ」、テクノポリマー社製）を用いた。
【０１０８】
１−２．防かび剤〔Ｂ〕の成分
チアゾール基非含有ベンズイミダゾール系化合物（ｂ１）として、下記の１Ｈ−２−ベンズイミダゾールカルバミン酸メチルを用いた。
【化１６】
2011032394.tif 000017
【０１０９】
有機ヨード系化合物（ｂ２）として、下記のジヨードメチル−ｐ−トリルスルホンを用いた。
【化１７】
2011032394.tif 000018
【０１１０】
チアゾール系化合物（ｂ３）として、２−（４−チアゾリル）−１Ｈ−ベンズイミダゾールを用いた。
【０１１１】
ハロアルキルチオ系化合物（ｂ４）として、下記のＮ，Ｎ−ジメチル−Ｎ’−フェニル−Ｎ’−（フルオロジクロロメチルチオ）スルファミドを用いた。
【化１８】
2011032394.tif 000019
【０１１２】
１−３．重合体〔Ｃ〕
ポリエーテルエステルアミドブロックポリマー（商品名「ペレスタット  Ｍ−１４０」、三洋化成工業社製）を用いた。
【０１１３】
２．防かび剤〔Ｂ〕の調製
上記の成分（ｂ１）〜（ｂ４）を、表１に記載の割合で、Ｖ型混合機に供給し、室温で３０分間混合し、防かび剤（Ｂ１）〜（Ｂ７）を得た。
【表１】
2011032394.tif 000020
【０１１４】
３．芳香族ビニル系樹脂組成物の調製及び評価
実施例１〜１１及び比較例１−３
上記の熱可塑性樹脂〔Ａ〕、防かび剤〔Ｂ〕及び重合体〔Ｃ〕を、表２に記載の割合で、ヘンシェルミキサーに供給し、室温で混合した後、ナカタニ機械社製単軸押出機「ＮＶＣ５０」（型式名）を用いて溶融混練し、ペレット（芳香族ビニル系樹脂組成物）とした。尚、溶融混練の際のシリンダー温度は、２００℃〜２３０℃とした。
【表２】
2011032394.tif 000021
【０１１５】
上記で得られたペレットについて、下記評価を行った。評価用の試験片は、ペレットを十分に乾燥した後、樹脂の溶融温度が１８０℃〜２４０℃となるように設定した日本製鋼所社製射出成形機「Ｊ３５ＡＤ」（型式名）を用いて作製した、長さ８０ｍｍ、幅５５ｍｍ及び厚さ２．４ｍｍの平板状成形品を切削加工することにより得た。大きさは、長さ３０ｍｍ、幅３０ｍｍ及び厚さ２．４ｍｍである。
【０１１６】
３−１．真菌に対する抵抗性評価
上記芳香族ビニル系樹脂組成物からなる各試験片と、表３に示す試験菌（真菌７１菌）とを用いて、下記条件に基づくアピザス法、即ち、培地上に配設された試験片の表面に、試験菌液を噴霧した後、１４日間培養させ、１４日後における菌の発育の程度を観察した。判定基準は、菌が全く発育しない場合を「１」、菌の発育が、試験片の上面の表面積１０％以下であった場合を「２」、１０％を超えて３０％以下であった場合を「３」、３０％を超えて６０％以下であった場合を「４」、６０％を超えた場合を「５」とした。その結果を表４に示す。
＜培地＞
０．７ｇのＫＨ２ＰＯ４と、０．７ｇのＫ２ＨＰＯ４と、０．７ｇのＭｇＳＯ４・７Ｈ２Ｏと、１．０ｇのＮＨ４ＮＯ３と、０．００５ｇのＮａＣｌと、０．００２ｇのＦｅＳＯ４・７Ｈ２Ｏと、０．００２ｇのＺｎＳＯ４・７Ｈ２Ｏと、０．００１ｇのＭｎＳＯ４・７Ｈ２Ｏと、１５ｇの寒天とを、１，０００ミリリットルの純水に投入し、１２１℃で２０分間加熱し、溶解させた。その後、０．０１規定のＮａＯＨ水溶液を添加してｐＨ６．０〜６．５に調整し、無機塩寒天培地を得た。
＜試験菌液＞
（１）混合胞子液
培地から寒天を除いた水溶液を胞子に加え、１ミリリットルあたり、１０６±２００，０００個に調整し、等量混和させてなるものを用いた。
（２）湿潤液
０．０５ｇ／リットルのラウリル酸ナトリウム水溶液を用いた。
＜培養条件＞
温度・湿度サーモスタット付きサーキュレーターを用い、温度２８℃〜３０℃、相対湿度８５％以上とし、６０日間培養した。
【表３】
2011032394.tif 000022
【表４】
2011032394.tif 000023
【０１１７】
表４から明らかなように、実施例１〜１１は、真菌に対する抵抗性に優れることが分かる。
【０１１８】
３−２．洗浄性評価
１枚の試験片を、下記処理に、順次、供して、＜２＞、＜３＞、＜５＞、＜６＞、＜８＞及び＜９＞の後の試験片表面を目視で観察し、後述の判定基準に従って、洗浄性の評価を行った。その結果を表５に示す。
＜１＞のりの塗布
文具用のり（商品名「ＮＡ−１５０」、ヤマト社製）を、上記芳香族ビニル系樹脂組成物からなる試験片の表面に、厚さ０．５ｍｍになるように塗布した。
＜２＞培養
３−１で調製した培地の上に試験片を置き、試験片におけるのり膜の表面に、３−１で調製した混合胞子液を噴霧した。その後、これを２８日間培養させた。培養条件は、温度・湿度サーモスタット付きサーキュレーターを用い、温度２８℃〜３０℃、相対湿度８５％以上とした。
＜３＞洗浄
のり膜付き試験片を垂直に置いて、約２０ｃｍの離れたところから、水温２３℃の水を、毎分１０リットルの水勢でハンドシャワーを使用して放水し、３０秒間洗浄することにより、のりごと洗い流した。
＜４＞のりの塗布
＜３＞で洗浄した試験片の表面に、上記文具用のりを、厚さ０．５ｍｍになるように塗布した。
＜５＞培養
３−１で調製した培地の上に試験片を置き、試験片におけるのり膜の表面に、３−１で調製した混合胞子液を噴霧した。その後、これを２８日間培養させた。培養条件は、温度・湿度サーモスタット付きサーキュレーターを用い、温度２８℃〜３０℃、相対湿度８５％以上とした。
＜６＞洗浄
のり膜付き試験片を垂直に置いて、約２０ｃｍの離れたところから、水温２３℃の水を、毎分１０リットルの水勢でハンドシャワーを使用して放水し、３０秒間洗浄することにより、のりごと洗い流した。
＜７＞のりの塗布
＜６＞で洗浄した試験片の表面に、上記文具用のりを、厚さ０．５ｍｍになるように塗布した。
＜８＞培養
３−１で調製した培地の上に試験片を置き、試験片におけるのり膜の表面に、３−１で調製した混合胞子液を噴霧した。その後、これを２８日間培養させた。培養条件は、温度・湿度サーモスタット付きサーキュレーターを用い、温度２８℃〜３０℃、相対湿度８５％以上とした。
＜９＞洗浄
のり膜付き試験片を垂直に置いて、約２０ｃｍの離れたところから、水温２３℃の水を、毎分１０リットルの水勢でハンドシャワーを使用して放水し、３０秒間洗浄することにより、のりごと洗い流した。
【０１１９】
（判定基準）
◎：真菌の発育が見られなかった。
○：真菌の発育が、試験片表面における表面積１０％未満であった。
△：真菌の付着面積が１０％以上８０％未満であった。
×：真菌の付着面積が８０％以上であった。
【０１２０】
【表５】
2011032394.tif 000024
【０１２１】
表５から、以下のことが分かる。
比較例１は、重合体〔Ｃ〕を含有しない組成物を用いた例であり、防かび性、防菌性及び洗浄性の持続性が十分ではなかった。比較例２は、防かび剤〔Ｂ〕を含有しない組成物を用いた例であり、防かび性、防菌性及び洗浄性が全く発揮されなかった。また、比較例３は、防かび剤〔Ｂ〕として、チアゾール基非含有ベンズイミダゾール系化合物（ｂ１）のみを用いた例であり、防かび性、防菌性及び洗浄性の持続性が十分ではなかった。
一方、実施例１〜１１は、熱可塑性樹脂〔Ａ〕、防かび剤〔Ｂ〕及び重合体〔Ｃ〕を所定の割合で含有した例であり、特定の防かび剤〔Ｂ〕を含むため、真菌の発育が見られず、重合体〔Ｃ〕を含有することで水洗浄により容易に洗浄することができ、持続性が発揮された。
【産業上の利用可能性】
【０１２２】
本発明の芳香族ビニル系樹脂組成物を用いて形成された成形品又は皮膜等を有する物品は、これらの製品を使用中、輸送中又は保管中に、菌、生物等が発生あるいは繁茂し、製品に付着、繁殖等する場所における用途に好適である。特に、水回りでヌメリが発生しやすい環境下、例えば、排水、汚水等に接する場所に用いられる物品、多湿条件において用いられる物品等として有用である。
具体的な分野としては、生活用品、スポーツ・レジャー用品、建築土木資材、農林業用資材、漁業用資材、産業用資材、公共機関用資材、交通関係資材、弱電関係製品、繊維製品等が挙げられる。
生活用品としては、浴室用品、台所用品（三角コーナー、まな板、ボール、ざる等）、洗濯物干し用品、掃除用品（ブラシ等）、敷物、インテリア用品、文具（万年筆、シャープペンシル、ボールペン等）、カーテン、タオル、寝具、ベッド、雨具、ゴミ籠、花器、園芸用具、植木鉢、クッション、幟、旗等が挙げられる。
スポーツ・レジャー用品としては、スポーツ用具、スポーツ衣料、プロテクター、手袋、靴材、鞄材、グリップテーピング材、プール用品、公園用品、海浜用具、遮光材、テント、ロープ、ボートヨット用品等が挙げられる。
建築土木資材としては、テント類、養生シート、養生メッシュ、汚濁防止膜材、帆布、ルーフィング材、人工芝、建物内装材、建物内装材補強繊維、塗料補強繊維、壁土補強繊維等が挙げられる。
農林業用資材としては、水槽、桶、農業ホース、農業用フィルム、温室器材、寒冷紗、水耕栽培用資材、防虫ネット等が挙げられる。
漁業用資材としては、漁網、養殖用器材、係留ロープ、防舷材、シーアンカー、浮体等が挙げられる。
産業用資材としては、水道管、ホース、コンベアベルト、陸上ネット、陸上ロープ、フィルター、フェルト、各種容器、梱包材、排水取水側溝材、水処理材、食品加工場用資材や、制御装置、家電、コンピュータ等のボタン類、操作器具、光学機器、各種医療器具、水の蒸発材等が挙げられる。
公共機関用資材及び交通関係資材としては、自動車内外装材、ドアの取っ手、吊り革、自動販売機操作ボタン、エスカレーターの持ち手、案内ロープ、道路標識、広告掲示用品材、病院や療養所用のインテリア用品材、内装材等が挙げられる。
弱電関係製品としては、冷蔵庫、洗濯機、掃除機、扇風機、乾燥機、空調機、加湿機、空気清浄機、電話機、電気ポット、炊飯器、食器洗浄機、食器乾燥機、電子レンジ、ミキサー、ＶＴＲ、テレビ、時計、ステレオ、テープレコーダー、ＯＡ機器等が挙げられ、筐体、取っ手、トレイ、仕切、通気口、通水口等とすることができる。
繊維製品としては、繊維製品には織編み物、不機布、スパンボンド、フェルト、合成紙の中間製品や、更に加工された衣服（外衣、作業服、下着、靴下、帽子等）、衣料用編み物、産業用縫製品、紐、テープ、ロープ、リボン等が挙げられる。
また、加工された製品は、本発明の効果を、近傍の物品に与える目的でも使用される。例えば、細菌やかびの侵入を阻止する目的で製品を配置したり、飛来菌の侵入を少なくする目的でメッシュ製品を配置したりすることができる。